(57)【要約】  塗料は、基本的な構成として亜鉛粉末および結着剤を含有して構成されている。この塗料に、水に対する溶解度が硫酸カルシウムより高い硫酸塩を含有させる。硫酸塩は、塗料によると膜における亜鉛（酸化亜鉛を含む）の消耗および塗膜に傷がついた場合の基剤の腐食を低減するための、塗料に対する添加剤である。硫酸塩の含有量は、亜鉛の含有量１００ｇに対して０．００４〜０．６５ｍｏｌとすることができる。また、硫酸塩の含有量は、塗膜の加熱残分（添加する硫酸塩は除く）１００ｇに対して０．００６〜０．１８６ｍｏｌとすることもできる。【特許請求の範囲】
【請求項１】
亜鉛粉末と、結着剤と、水に対する溶解度が硫酸カルシウムより高い硫酸塩とを含有する塗料。
【請求項２】
亜鉛粉末と、結着剤と、水に対する溶解度が硫酸カルシウムの１／８よりもより高い硫酸塩とを含有する塗料。
【請求項３】
請求項１または２記載の塗料において、
前記亜鉛粉末は、亜鉛に、アルミニウムおよびマグネシウムの少なくとも１つを含む亜鉛合金の粉末であることを特徴とする塗料。
【請求項４】
請求項１〜３のいずれか１項に記載の塗料において、
硫酸塩の含有量は、亜鉛の含有量１００ｇに対して０．００４〜０．０６５ｍｏｌとされている
ことを特徴とする塗料。
【請求項５】
結着剤と、水に対する溶解度が硫酸カルシウムの１／８よりも高い硫酸塩とを含有する塗料。
【請求項６】
請求項１〜５のいずれか１項に記載の塗料において、
硫酸塩の含有量は、塗膜の加熱残分（添加する硫酸塩を除く）１００ｇに対して０．００６〜０．１８６ｍｏｌとされている
ことを特徴とする塗料。
【請求項７】
請求項１〜６のいずれか１項に記載の塗料において、
硫酸塩は、硫酸カリウム、硫酸ナトリウム 、硫酸マグネシウム、硫酸カルシウム、硫酸第二鉄、硫酸第一鉄、硫酸リチウム、硫酸カルシウム、硫酸アルミニウムの少なくとも１つである
ことを特徴とする塗料。
【請求項８】
請求項１〜７のいずれか１項に記載の塗料において、
前記結着剤は、水溶性であることを特徴とする塗料。
【請求項９】
請求項１〜７のいずれか１項に記載の塗料において、
前記結着剤は、水に分散可能とされていることを特徴とする塗料。
【発明の詳細な説明】
【技術分野】
【０００１】
本発明は、鋼材などの金属表面を保護するために用いられる塗料に関するものである。
【背景技術】
【０００２】
金属材料（主に鋼）を腐食から守る防食塗料の１つにジンクリッチ塗料（ジンクリッチペイント）がある。ジンクリッチペイントは、亜鉛の粉末が高濃度（塗膜乾燥後７０ｗｔ％以上）に配合された塗料であり、広く利用されている。ジンクリッチペイントは、高濃度に配合された亜鉛粉末により、塗膜に傷がついて基材の金属が露出した場合においても、亜鉛より貴な金属に対して犠牲防食作用が働く。また、ジンクリッチペイント中の亜鉛粉末から溶出した亜鉛イオンが露出部分で亜鉛の腐食生成物を形成して保護被膜となる。これらのように、ジンクリッチペイントは、亜鉛による犠牲防食作用や保護被膜作用による優れた防食効果が得られる塗膜が形成できる。
【先行技術文献】
【非特許文献】
【０００３】
【非特許文献１】日本鉱業協会  鉛亜鉛需要開発センター編、「亜鉛ハンドブック改訂版」、ｐ３６０頁、１９９３年。
【非特許文献２】日本塗料工業会  技術委員会  重防食塗料連絡会編、「重防食塗料ガイドブック第４版」、２８頁、２０１３年。
【非特許文献３】三輪貴志、竹下幸俊、石井梓、「テクニカルレポート 塗装鋼板を用いた各種促進腐食試験・屋外暴露試験による腐食挙動の比較」、防蝕管理、 ６１、１２、４４９−４５５頁、２０１７年。
【非特許文献４】N. S. Azmat et al., "Corrosion of Zn under acidifind marine droplets", Corrosion Science, vol. 53, pp. 1604-1615, 2011.
【非特許文献５】亜鉛めっき鋼構造物研究会、「溶融亜鉛めっきの耐食性,６．水中の耐食性」、［平成３０年６月２７日検索］、（https://jlzda.gr.jp/mekki/pdf/youyuu.pdf）。
【非特許文献６】三輪貴志, 石井梓, 小泉弘  著, 「塩害環境での亜鉛の大気腐食をより正確に再現する促進腐食試験溶液の検討」、材料と環境２０１８講演集、Ｂ−３０８、１９３−１９６頁、２０１８年。
【発明の概要】
【発明が解決しようとする課題】
【０００４】
上述したようにジンクリッチペイントは、犠牲防食作用および保護被膜作用などの優れた性能を有しているが、形成した塗膜中の亜鉛が腐食して消耗した後は、犠牲防食作用および保護被膜作用が働かなくなる。【０００５】
また、ジンクリッチペイントの上に、エポキシ樹脂塗料の下塗り・中塗り塗料やポリウレタン樹脂・フッ素樹脂の上塗りなどの塗料を塗り重ねる場合は問題ないが、ジンクリッチペイントを単独で使用し、ジンクリッチペイントによる塗膜が大気に露出している場合、塗膜中の亜鉛粉末の腐食が進行し、この部分が、水・酸素・塩分等の腐食因子のパスとなり、腐食因子の遮断性が下がり防食性が低下していくことが、発明者らの研究により明らかになった。【０００６】
従来、塗膜中の亜鉛粉末が腐食すると、塗膜中の空隙を亜鉛の腐食生成物が充填し、水・酸素・塩分などの腐食因子の遮断性は上がると考えられていた（非特許文献１，非特許文献２参照）。しかしながら、この従来の知見は、初期塗膜中に空隙のある無機ジンクリッチペイントに限定される事象と考えられる。有機ジンクリッチペイントの場合、初期塗膜中に空隙はなく、塗膜中の亜鉛が腐食して腐食生成物へと変化すると、この部分は水・酸素・塩分等の腐食因子のパスとなり、腐食因子の遮断性が下がることが、発明者らの研究により確認された。ジンクリッチペイントの塗膜が大気に露出している場合、塗膜中の亜鉛は塗膜表面から塗膜内部に向かって腐食が進行していき、亜鉛が腐食していない健全な部分の膜厚が薄くなっていく。【０００７】
塗膜中の亜鉛の腐食による消費の対策として、亜鉛の腐食速度を下げることが考えられる。亜鉛の腐食速度が低下できれば、塗膜に傷がついた部分において、亜鉛による犠牲防食作用および保護被膜作用が長期間持続する。【０００８】
また、亜鉛の腐食速度を下げることができれば、大気に露出している塗膜表面から塗膜内部への亜鉛の腐食の進行も遅くなるため、塗膜に傷がついていない部分においても、塗膜中の亜鉛が腐食して、塗膜の健全な部分の膜厚が薄くなっていく速度も下げることができる。【０００９】
亜鉛の腐食速度を下げるために、アルミニウムやアルミニウム・マグネシウム合金などを添加したジンクリッチペイントなどが市販されている。また、亜鉛めっきよりも腐食速度の低い亜鉛系合金めっきがあり、これと同様に、ジンクリッチペイントに用いる粉末を、亜鉛よりも腐食速度の低い亜鉛系合金の粉末に変えることなどが考えられる。しかし、これらの技術はコストの上昇につながり、また、ジンクリッチペイントに適した粒子の形状・粒径に加工（製造）することが難しいなどの問題がある。【００１０】
本発明は、以上のような問題点を解消するためになされたものであり、コストの上昇を招くことなくより容易に製造が可能な塗料により、この塗膜における亜鉛の腐食速度が下げられるようにすることを目的とする。
【課題を解決するための手段】
【００１１】
本発明に係る塗料は、亜鉛粉末と、結着剤と、水に対する溶解度が硫酸カルシウムより高い硫酸塩とを含有する。【００１２】
本発明に係る塗料は、亜鉛粉末と、結着剤と、水に対する溶解度が硫酸カルシウムの１／８よりもより高い硫酸塩とを含有する。【００１３】
上記塗料の一構成例において、亜鉛粉末は、亜鉛に、アルミニウムおよびマグネシウムの少なくとも１つを含む亜鉛合金の粉末である。【００１４】
上記塗料の一構成例において、硫酸塩の含有量は、亜鉛の含有量１００ｇに対して０．００４〜０．０６５ｍｏｌとされている。【００１５】
本発明に係る塗料は、結着剤と、水に対する溶解度が硫酸カルシウムの１／８よりも高い硫酸塩とを含有する。【００１６】
上記塗料の一構成例において、硫酸塩の含有量は、塗膜の加熱残分（添加する硫酸塩を除く）１００ｇに対して０．００６〜０．１８６ｍｏｌとされている。【００１７】
上記塗料の一構成例において、硫酸塩は、硫酸カリウム、硫酸ナトリウム 、硫酸マグネシウム、硫酸カルシウム、硫酸第二鉄、硫酸第一鉄、硫酸リチウム、硫酸カルシウム、硫酸アルミニウムの少なくとも１つである。【００１８】
上記塗料の一構成例において、結着剤は、水溶性である。【００１９】
上記塗料の一構成例において、結着剤は、水に分散可能とされている。
【発明の効果】
【００２０】
以上説明したように、本発明によれば、硫酸塩を添加するようにしたので、コストの上昇を招くことなくより容易に製造が可能な塗料により、この塗膜における亜鉛の腐食速度が下げられるという優れた効果が得られる。
【発明を実施するための形態】
【００２１】
以下、本発明の実施の形態に係る塗料について説明する。
【００２２】
［実施の形態１］
はじめに、本発明の実施の形態１に係る塗料について説明する。実施の形態１に係る塗料は、ジンクリッチ塗料としてよく知られているように、基本的な構成として亜鉛粉末および結着剤を含有して構成されている。結着剤は、一般に、合成樹脂から構成されている。本発明では、この塗料に、水に対する溶解度が硫酸カルシウムより高い硫酸塩を含有させるようにした。また、硫酸塩は、水に対する溶解度が硫酸カルシウムの１／８よりも高いものとすることもできる。硫酸塩は、塗料による塗膜における亜鉛（酸化亜鉛を含む）の消耗および塗膜に傷がついた場合の基剤の腐食を低減するための、塗料に対する添加剤である。塗料に含有されている硫酸塩は、溶出可能な硫酸塩である。ただし、実施の形態１に係る塗料は、安息香酸および安息香酸の塩などを含まない。
【００２３】
ここで、上述した硫酸塩の含有量は、亜鉛の含有量１００ｇに対して０．００４〜０．６５ｍｏｌとすることができる。また、硫酸塩の含有量は、塗膜の加熱残分（添加する硫酸塩を除く）１００ｇに対して０．００６〜０．１８６ｍｏｌとすることもできる。また、実施の形態１に係る塗料が含有する硫酸塩は、硫酸カリウム、硫酸ナトリウム 、硫酸マグネシウム、硫酸カルシウム、硫酸第二鉄、硫酸第一鉄、硫酸リチウム、硫酸カルシウム、硫酸アルミニウムの少なくとも１つである。また、硫酸塩は、水和物を用いても良く無水物を用いても良い。なお、結着剤は、例えば、水系塗料用にも値いられる水溶性の材料である。また、結着剤として、水に分散可能とされているものを用いることもできる。
【００２４】
以下、実験の結果を用いてより詳細に説明する。
【００２５】
［実験１］
はじめに、実験１について説明する。
【００２６】
［試料作製］
市販されているジンクリッチペイント（ローバル社「水性ローバル」）に硫酸マグネシウム七水和物（以下、硫酸マグネシウム）を添加して、実験１の試料とした。水性ローバルは、亜鉛粉末と水溶性の結着剤とを組成物とする塗料である。
【００２７】
まず、水性ローバルの亜鉛粉末（亜鉛＋酸化亜鉛＋非晶質シリカ）１００に対して、硫酸マグネシウム粉末を０（無添加），１，２，４，８，１６の重量比で混合した試料粉末６種類を作製した。
【００２８】
作製した試料粉末と水性ローバル塗料液とを、重量比４：１で混合して６種類の試料塗料を作製した。亜鉛粉末１００に対して、硫酸マグネシウム４、８、１６の重量比の試料塗料は、成膜（塗装）が困難であったため、規定量よりも溶媒（水）を多く使用した。非晶質シリカは、亜鉛粉末中で０．５％以下の割合であり、実質的に無視できる。
【００２９】
試料塗料を塗装する鋼板として、ブラスト処理による素地調整を施した「ブラストＳＳ４００鋼板」および塩化ナトリウム水溶液で腐食させた後、２種ケレン（ISO 8501 St3）で素地調整を実施した「腐食後２種ケレン鋼板」の２種類を利用した。いずれにおいても、平面視１５０×７０（ｍｍ），厚さ３．２ｍｍの板材とした。
【００３０】
各試料塗料は、塗布（塗装）量が２５０ｇ／ｍ2となるように重量を量り、刷毛塗りで鋼板に塗装した。乾燥した後、再度、２５０ｇ／ｍ2となるように重量を量り取り、刷毛塗りで各試料塗料を塗装（上塗り）し、塗装試料１〜６とした。合計で、５００ｇ／ｍ2塗装した。
【００３１】
・塗装試料１は、水性ローバルの亜鉛粉末（亜鉛＋酸化亜鉛＋非晶質シリカ）１００に対して、硫酸マグネシウム粉末を０（無添加）とした塗料による試料である。
・塗装試料２は、水性ローバルの亜鉛粉末（亜鉛＋酸化亜鉛＋非晶質シリカ）１００に対して、硫酸マグネシウム粉末を１の重量比で混合した塗料による試料である。
・塗装試料３は、水性ローバルの亜鉛粉末（亜鉛＋酸化亜鉛＋非晶質シリカ）１００に対して、硫酸マグネシウム粉末を２の重量比で混合した塗料による試料である。
・塗装試料４は、水性ローバルの亜鉛粉末（亜鉛＋酸化亜鉛＋非晶質シリカ）１００に対して、硫酸マグネシウム粉末を４の重量比で混合した塗料による試料である。
・塗装試料５は、水性ローバルの亜鉛粉末（亜鉛＋酸化亜鉛＋非晶質シリカ）１００に対して、硫酸マグネシウム粉末を８の重量比で混合した塗料による試料である。
・塗装試料６は、水性ローバルの亜鉛粉末（亜鉛＋酸化亜鉛＋非晶質シリカ）１００に対して、硫酸マグネシウム粉末を１６の重量比で混合した塗料による試料である。
【００３２】
塗料が乾燥した後、塗膜が傷ついた部分への犠牲防食作用および保護被膜作用を評価するために、塗装試料１〜６の各々について、下半分の領域に、小型刃のカッターナイフを用いて、鋼材に達する人工的な傷を「×」字状に付け「塗膜損傷部」を作製した。
【００３３】
塗膜損傷部を形成した各塗装試料１〜６に対して、塩水噴霧、湿潤、乾燥を繰り返す、複合サイクル試験を実施した。複合サイクル試験の試験条件は非特許文献３に記載されているＮＴＴ式複合サイクル試験を９６０時間実施した。ただし、非特許文献４に記載されているように、海水で亜鉛が腐食すると、海水に含まれる硫酸イオンにより保護性の高いゴルダイト（Gordaite）が生成するが、非特許文献３の技術で用いている塩化ナトリウム水溶液には硫酸イオンが含まれず、ゴルダイトが生成しないため、ジンクリッチペイントの正確な性能評価のため、試験溶液は非特許文献３に記載の溶液ではなく、純水で６倍に希釈した人工海水を使用した。
【００３４】
［実験結果１］
実験１の実験結果１を以下の表１に示す。塗膜に発生したふくれの大きさは、「JIS K 5600-8-2」に従って観察して分類した。硫酸マグネシウムを添加していない塗装試料１と比較すると硫酸マグネシウムを添加したすべての塗装試料２〜６で、ふくれの発生が顕著に軽減した。
【００３５】
【表１】
2020008753.tif 000002
【００３６】
塗膜損傷部の錆びについては、腐食の進行が進んだ順に、「流れ錆＞赤錆＞赤点錆＞白錆」に分類した。亜鉛粉末１００：硫酸マグネシウム１６の重量比の塗装試料６は、分類上は無添加のものと同じ分類先となったが、無添加の塗装試料１よりも腐食が進行していることが確認された。一方、亜鉛粉末１００：硫酸マグネシウム１〜８の重量比の塗装試料２〜５は、塗膜損傷部の錆びも軽減した。ふくれと錆びの両面から判断すると、亜鉛粉末１００に対して硫酸マグネシウム２、４、８の重量比とした塗装試料２〜５が性能のバランスが良かった。
【００３７】
［実験２］
次に、実験２について説明する。
【００３８】
［試料作製］
実験１で用いた硫酸マグネシウムを、実験２では硫酸ナトリウムに変更し、これを水性ローバルに添加して実験２の試料とした。
【００３９】
水性ローバルの亜鉛粉末（亜鉛＋酸化亜鉛＋非晶質シリカ）１００に対して、硫酸ナトリウム十水和物の粉末を５．２３の重量比で混合した粉末を作製し、この粉末と水性ローバル塗料液とを、重量比４：１で混合して試料塗料を作製した。なお、実験１における亜鉛粉末（亜鉛＋酸化亜鉛＋非晶質シリカ）１００に対して、 硫酸マグネシウム（七水和物）粉末４の重量比の粉末と、硫酸イオンの物質量が同じになるように調整した。
【００４０】
実験１と同様に、鋼板に試料塗料を塗装して塗装試料７を作製し、作製した塗装試料７に塗膜損傷部を形成し、複合サイクル試験を実施した。
【００４１】
［実験結果２］
以下、実験２の実験結果２について説明する。実験１の塗装試料４と同様に、亜鉛粉末（亜鉛＋酸化亜鉛＋非晶質シリカ）１００に対して、硫酸ナトリウム十水和物の粉末を４．２３の重量比で混合した実験２の塗装試料７は、塗装試料４とほぼ同じ結果が得られた。塗装試料４と塗装試料７とを比較観察すると、塗装試料４の方がやや防食性が高いが、塗装試料７においても無添加の場合と比較して、顕著に防食性が向上した。
【００４２】
上述した２つの実験結果から、水溶性の硫酸塩であれば、何を用いても同様な効果が期待できること、マグネシウム塩の方が、ナトリウム塩よりやや防食効果が高いことがわかった。
【００４３】
実験１の塗装試料２〜６における硫酸マグネシウムの添加量１〜１６の重量比は、ｍｏｌで示すと、亜鉛粉末（亜鉛＋酸化亜鉛＋非晶質シリカ）１００ｇに対して０．００４ｍｏｌ〜０．０６５ｍｏｌとなる。従って、他の硫酸塩を添加する場合もこの範囲が望ましい。また、前述したように、塗装試料２〜５が性能のバランスがよいことより、亜鉛粉末１００ｇに対して０．００８〜０．０３２ｍｏｌの範囲がより望ましいものとなる。
【００４４】
硫酸マグネシウム、硫酸ナトリウムの添加で防食性が向上した理由は、亜鉛粉末から溶出する亜鉛イオンと、人工海水（≒海水）に含まれるナトリウムイオン、塩化物イオン、硫酸イオンによって、防食性の高い、ゴルダイト［ＮａＺｎ4（ＳＯ4）（ＯＨ）6Ｃｌ・６Ｈ2Ｏ］の保護被膜が形成されるためと考えられる（非特許文献４参照）。
【００４５】
海塩粒子が飛来する塩害地において、亜鉛の表面にはこのゴルダイトが生成すると考えられるが、発明者らは、ゴルダイトを意図的により多量に形成させることで、塗料の防食性を向上させることを検討した。亜鉛の腐食生成物として主なものとしては、ゴルダイトのほかに、紅亜鉛鉱［Zincite、ＺｎＯ］、水亜鉛土［Hydrozincite、Ｚｎ5（ＣＯ3）2（ＯＨ）6］、層状水酸化亜鉛塩化物［Simonkolleite、Ｚｎ5（ＯＨ）8Ｃｌ2・Ｈ2Ｏ］などができることが知られている。
【００４６】
主要な亜鉛の腐食生成物のうち、層状水酸化亜鉛塩化物とゴルダイトの２つが、塩化物イオンが存在しないと生成しない腐食生成物である。亜鉛を人工海水で腐食させて作製した亜鉛の腐食生成物について、メノウ乳鉢で粉末化し，Ｘ線回折分析（ＸＲＤ分析）により，層状水酸化亜鉛塩化物のピーク強度（６．５°）に対するゴルダイトのピーク強度（１１．０°）の比（ゴルダイト／層状水酸化亜鉛塩化物比）を求めた。用いたピーク位置は、近くに他の腐食生成物のピークがない位置より選択した。
【００４７】
亜鉛の腐食生成物は、作製した後、このままＸＲＤ分析に供したものと、作製した後、大量の純水で長時間洗浄した後ＸＲＤ分析に供したものとを比較した。この比較の結果、洗浄なしの試料からは、ゴルダイトのピークが出現し、ゴルダイト／層状水酸化亜鉛塩化物比が約１となった。これに対し、洗浄後の試料では、ゴルダイトのピークが非常に小さくなり、ゴルダイト／層状水酸化亜鉛塩化物比は１／１０程度の０．１まで低下していた。これらのことから、ゴルダイトは、層状水酸化亜鉛塩化物よりも水に溶けやすいことがわかった。
【００４８】
以上の結果より、発明者らは、海塩粒子により亜鉛が腐食し、ゴルダイトおよび層状水酸化亜鉛塩化物が析出する際のプロセスを以下のように考察した。
【００４９】
亜鉛が腐食した水溶液には、亜鉛イオンに加え、ナトリウムイオン、塩化物イオン、硫酸イオン、マグネシウムイオン、その他多数の海水由来イオンが存在しているが、海水中には硫酸イオンよりも塩化物イオンの方が多量に存在しており、かつ、層状水酸化亜鉛塩化物の方が水に溶けにくく（≒溶解度積が低い）、析出しやすい。このことから、この水溶液が乾燥して、溶液の濃度が高まると、層状水酸化亜鉛塩化物の方が先に析出しはじめる。この、層状水酸化亜鉛塩化物の析出によって、溶液中の塩化物が消費され、塩化物イオンに対する硫酸イオンの割合が高まり、さらに水溶液が乾燥・濃縮した後に、ゴルダイトが析出する。
【００５０】
これらのことにより、海水以外からも硫酸イオンを供給すれば、ゴルダイトの割合が増え、亜鉛の防食性が向上し、亜鉛の腐食性が低下するため、従来技術の課題である経時的な塗料の性能低下が軽減できるものと発明者らは考え、塗料に水溶性の硫酸塩を添加することとした。
【００５１】
通常、塗料中に水溶性の塩を加えると、添加した塩は水中では電離してイオンとなり、水の導電性を上げる（電気抵抗を下げる）。このため、腐食の進行を促進する方向に働くというデメリットが考えられる。このため、塗料に水溶性の硫酸塩を加える場合、保護性の高いゴルダイトの割合が増えるメリットと、腐食反応における溶液抵抗が下がるデメリットのどちらが大きいかについては、発明者らが実験するまで、不明であったため、塗料に硫酸塩を加えることによって防食性が向上するものとは考えられておらず、容易に類推できるものではない。
【００５２】
また、海水に含まれる硫酸イオンにより、保護性の高い亜鉛の腐食生成物であるゴルダイトが形成されることは知られているが（非特許文献４）、層状水酸化亜鉛塩化物とゴルダイトの溶解度積に着目し、硫酸イオンを海水とは別に供給することで、通常（海水のみ）であれば、まだ層状水酸化亜鉛塩化物だけが析出して、ゴルダイトが形成されないような早い段階から、ゴルダイトを意図的に通常より多く析出させ、亜鉛の腐食速度を低下させることで、塗料の経時的な性能低下を軽減させることも、容易には類推できない。
【００５３】
また、亜鉛の腐食速度が低下しすぎると、第１に、塗膜損傷部において露出している鋼材（鉄）に対する防食電流が流れなくなり、犠牲防食作用が働かなくなり、第２に亜鉛イオンの塗膜損傷部への供給が少なくなり、塗膜損傷部を覆うように亜鉛の腐食生成物が形成されず、保護被膜作用も機能しなくなるために、防食性が低下する。
【００５４】
このように、亜鉛の腐食速度は下げ過ぎても良くないため、適度な腐食速度が必要であるが、水溶性の硫酸塩を添加した場合に、塗料中の亜鉛の腐食速度が、従来技術よりは腐食速度が低下するものの、塗膜損傷部において露出している鋼材（鉄）を無添加の場合よりも良好に防食できる程度の腐食速度となることは、本発明で初めて示しており、容易には推定できない。
【００５５】
また、本発明の硫酸塩を添加した塗料は塗膜が損傷していない部分に発生する、「ふくれ」も著しく軽減しているが、これは塗料塗膜中の亜鉛粉末の腐食が軽減できたのみならず、溶出した亜鉛イオンが、塗膜が損傷していない部分の塗膜上でもゴルダイトを形成し、それによって水・酸素・塩化物イオンといった腐食因子の遮断性を向上させているためと考えられる。このような「ふくれ」軽減の効果が得られることも容易には類推できない。
【００５６】
本発明に使う硫酸塩は、水に溶けて硫酸イオンを放出すれば良いため、水溶性のある硫酸塩であれば何でも良い。ゴルダイトの化学式はＮａＺｎ4（ＳＯ4）（ＯＨ）6Ｃｌ・６Ｈ2Ｏであり、Ｎａ、Ｃｌは海水中に豊富に含まれており、海水のｐＨは弱アルカリ性であるためＯＨも比較的豊富である。そのため残る、Ｚｎ、ＳＯ4を供給できる「硫酸亜鉛」を加えると最も効率的にゴルダイトを析出させられると考えられる。
【００５７】
なお、環境に対する影響を考慮し、また、比較的安価に入手できることを考慮すると、用いる硫酸塩は、硫酸カリウム、硫酸ナトリウム、硫酸マグネシウム、硫酸カルシウム、硫酸第二鉄、硫酸第一鉄、硫酸リチウム、硫酸カルシウム、硫酸アルミニウムなどが好適である。
【００５８】
実験１，実験２の結果から、硫酸マグネシウムと硫酸ナトリウムを添加した場合、硫酸マグネシウムの方が、やや防食効果が高いことがわかった。ゴルダイトの化学式はＮａＺｎ4（ＳＯ4）（ＯＨ）6Ｃｌ・６Ｈ2Ｏであり、マグネシウムイオンはゴルダイトの析出に関係していない。非特許文献５に示されているように、マグネシウム塩類が亜鉛の腐食を抑制する効果の方が高いためと考えられる。非特許文献５ではマグネシウム塩類の他に、カルシウム塩類も亜鉛の腐食を抑制するとされており、硫酸カルシウムが好適に用いられることも容易に類推できる。
【００５９】
［実験３］
次に、実験３について説明する。
【００６０】
［試料作製３］
市販されているジンクリッチペイント（関西ペイント社「ＳＤジンク５００マイルド」）に硫酸カルシウム二水和物（以下、硫酸カルシウム）を添加して、実験３の試料とした。ＳＤジンク５００マイルドは、亜鉛粉末と結着剤とを主な組成物とする塗料（ジンクリッチ塗料）である。実験３では、試料として、塗料Ａ、塗料Ｂ、塗料Ｃ、塗料Ｄ、塗料Ｅ、塗料Ｆ、塗料Ｇを作製した。
【００６１】
・塗料Ａは、ＳＤジンク５００マイルドにおける、硫酸カルシウム粉末の添加量を塗膜の加熱残分（硫酸カルシウムを除く）の重量の０ｗｔ％（無添加）となるよう添加した塗料による試料である。
・塗料Ｂは、ＳＤジンク５００マイルドの乾燥塗膜における、硫酸カルシウム粉末の添加量を塗膜の加熱残分（硫酸カルシウムを除く）の重量の１ｗｔ％となるよう添加した塗料による試料である。
・塗料Ｃは、ＳＤジンク５００マイルドの乾燥塗膜における、硫酸カルシウム粉末の添加量を塗膜の加熱残分（硫酸カルシウムを除く）の重量の２ｗｔ％となるよう添加した塗料による試料である。
・塗料Ｄは、ＳＤジンク５００マイルドの乾燥塗膜における、硫酸カルシウム粉末の添加量を塗膜の加熱残分（硫酸カルシウムを除く）の重量の４ｗｔ％となるよう添加した塗料による試料である。
・塗料Ｅは、ＳＤジンク５００マイルドの乾燥塗膜における、硫酸カルシウム粉末の添加量を塗膜の加熱残分（硫酸カルシウムを除く）の重量の８ｗｔ％となるよう添加した塗料による試料である。
・塗料Ｆは、ＳＤジンク５００マイルドの乾燥塗膜における、硫酸カルシウム粉末の添加量を塗膜の加熱残分（硫酸カルシウムを除く）の重量の１６ｗｔ％となるよう添加した塗料による試料である。
・塗料Ｇは、ＳＤジンク５００マイルドの乾燥塗膜における、硫酸カルシウム粉末の添加量を塗膜の加熱残分（硫酸カルシウムを除く）の重量の３２ｗｔ％となるよう添加した塗料による試料である。
【００６２】
実験３では、硫酸カルシウムは水への溶解度が低いため、水を溶媒とするジンクリッチペイントの溶媒（水）に溶かして添加するのではなく、弱溶剤を溶媒とするジンクリッチペイントに粉末のまま分散させて添加した。また、実験３では硫酸カルシウム粉末の添加量を、亜鉛に対する重量比でなく、硫酸カルシウムを除く乾燥塗膜（加熱残分）に対する重量比で示した。市販の溶剤系のジンクリッチペイントの多くが、「亜鉛粉末と樹脂と溶剤が混合された液体」と「硬化剤」の組み合わせとなっており、正確な亜鉛の量が不明であるため、塗料説明書に記載のあるパラメータである加熱残分に対する重量比で硫酸カルシウムを添加した。実験３で用いたＳＤジンク５００マイルドは、「JIS K 5553  厚膜形ジンクリッチペイント2種」に準拠しているため、加熱残分中の金属亜鉛の量は、少なくとも７０ｗｔ％以上である。なお、通常、有機ジンクリッチペイントの亜鉛含有量は７０〜９０ｗｔ％程度である。
【００６３】
塗料Ａ、塗料Ｂ、塗料Ｃ、塗料Ｄ、塗料Ｅ、塗料Ｆ、塗料Ｇを塗装する鋼板として、ブラスト処理による素地調整を施した「ブラストＳＳ４００鋼板」および塩化ナトリウム水溶液で腐食させた後、２種ケレン（ISO 8501-1 St3）で素地調整を実施した「腐食後２種ケレン鋼板」の２種類を利用した。いずれにおいても、平面視１５０×７０（ｍｍ），厚さ３．２ｍｍの板材とした。
【００６４】
塗料Ａ、塗料Ｂ、塗料Ｃ、塗料Ｄ、塗料Ｅ、塗料Ｆ、塗料Ｇの各々は、塗布（塗装）量が３２０ｇ／ｍ2となるように重量を測り、刷毛塗りで鋼板に塗装した。乾燥した後、再度、３２０ｇ／ｍ2となるように重量を測り取り、刷毛塗りで各試料塗料を塗装（上塗り）し、塗料Ａ、塗料Ｂ、塗料Ｃ、塗料Ｄ、塗料Ｅ、塗料Ｆ、塗料Ｇとした。全ての塗料（試料）の合計で、６４０ｇ／ｍ2塗装した。
【００６５】
硫酸カルシウムを添加したジンクリッチペイントを塗装して乾燥した後、塗膜が傷ついた部分への犠牲防食作用および保護被膜作用を評価するために、塗料Ａ〜Ｇの各々について、下半分の領域に、小型刃のカッターナイフを用いて、鋼材に達する人工的な傷を「×」字状に付け「塗膜損傷部」を作製した。
【００６６】
実験１と同様に、塗膜損傷部を形成した各塗料に対して、塩水噴霧、湿潤、乾燥を繰り返す、複合サイクル試験を実施した。複合サイクル試験の試験条件は非特許文献３に記載されているＮＴＴ式複合サイクル試験を２４００時間実施した。ところで、非特許文献４に記載されているように、海水で亜鉛が腐食すると、海水に含まれる硫酸イオンにより保護性の高いゴルダイト（Gordaite）が生成する。しかしながら、非特許文献３の技術で用いている塩化ナトリウム水溶液には硫酸イオンが含まれていない。このため、実験３では、各塗料の正確な性能評価のため、試験溶液として、非特許文献３に記載の溶液ではなく、非特許文献６に記載の「新腐食試験溶液（ｐＨ５）」を使用した。
【００６７】
［実験結果３］
実験３の実験結果３を以下の表２に示す。硫酸カルシウムを添加していない塗料Ａによる塗装試料と比較すると、硫酸カルシウムを添加したすべての塗料による塗装試料で、塗膜損傷部での赤錆の発生が顕著に軽減した。硫酸カルシウムを塗膜の加熱残分の重量の２〜８ｗｔ％となるように添加した塗料Ｃ〜Ｅの結果は、特に良好であった。硫酸カルシウムの添加量を塗膜の加熱残分（硫酸カルシウムを除く）の重量の３２ｗｔ％となるように添加した塗料Ｇは、塗膜損傷部での赤錆の発生はやや軽減したが、塗膜損傷部以外、特に塗料のエッジの部分において、塗料Ａでは発生していない赤錆が発生した。
【００６８】
【表２】
2020008753.tif 000003
【００６９】
試料として作製した塗装（塗装試料）のエッジの部分は、他の部分より塗膜が薄いため、塗膜中に硫酸カルシウムが添加されていると、やがて、塗膜中の硫酸カルシウムが少しずつ溶出して、硫酸カルシウムがあった部分が空隙となる。このため、塗膜の薄い塗装試料のエッジの部分に硫酸カルシウムが偏って存在している部分があると、赤錆が発生しやすくなるものと推測される。上記塗装試料の断面を電子顕微鏡で観察したところ、塗膜中で硫酸カルシウムの分布が均一でない様子が観察された。従って、硫酸カルシウムの粒子径や分散剤・撹拌方法などを工夫することで、上記塗装試料を形成した塗料と同じ硫酸カルシウムの添加量でもより良い結果が得られることが推測される。
【００７０】
実験３では、硫酸カルシウムの添加量を塗膜の加熱残分の重量の１〜３２ｗｔ％になるように添加したが、これは、モル量でいうと、塗膜の加熱残分（添加する硫酸塩を除く）の重量１００ｇに対して０．００６〜０．１８６ｍｏｌの硫酸カルシウムを添加している状態である。このため、硫酸カルシウム以外の硫酸塩を、溶剤系のジンクリッチペイントに添加する場合は、添加量を塗膜の加熱残分の重量１００ｇに対して０．００６〜０．１８６ｍｏｌとなるように添加する。
【００７１】
また、硫酸カルシウム（二水和物）を塗膜の加熱残分の重量の２〜８ｗｔ％となるように添加した塗装試料は、特に良好な結果が得られた。従って、硫酸カルシウムを除く塗膜の加熱残分の重量１００ｇに対して０．０１１〜０．０４７ｍｏｌの範囲における硫酸塩の添加が特に望ましい。
【００７２】
［実施の形態２］
次に、本発明の実施の形態２に係る塗料について説明する。実施の形態２に係る塗料は、結着剤と、水に対する溶解度が硫酸カルシウムの１／８よりも高い硫酸塩とを含有する。結着剤は、一般に、合成樹脂から構成されている。硫酸塩は、塗料による塗膜に傷がついた場合の基剤の腐食を低減するための、塗料に対する添加剤であり、実施の形態１と同様である。塗料に含有されている硫酸塩は、溶出可能とされている。実施の形態２に係る塗料は、実施の形態１とは異なり、亜鉛粉末を含まない。また、実施の形態２に係る塗料においても、安息香酸および安息香酸の塩などを含まない。
【００７３】
実施の形態２に係る塗料が含有する硫酸塩は、硫酸カリウム、硫酸ナトリウム 、硫酸マグネシウム、硫酸カルシウム、硫酸第二鉄、硫酸第一鉄、硫酸リチウム、硫酸カルシウム、硫酸アルミニウムの少なくとも１つである。また、硫酸塩は、無水物を用いても水和物を用いても良い。なお、結着剤は、例えば、水系塗料用にも値いられる水溶性の材料である。また、結着剤として、水に分散可能とされているものを用いることもできる。
【００７４】
実施の形態２に係る塗料によれば、例えば、亜鉛めっきや亜鉛溶射などの基材に塗る塗料として、コストの上昇を招くことなくより容易に製造が可能であり、基材における亜鉛の腐食速度が下げられるようになる。また、実施の形態２に係る塗料によれば、塗料に含まれている硫酸塩により、基材における亜鉛の腐食生成物による保護被膜が形成されるようになり、この保護被膜により塗装基材の腐食が抑制できるようになる。
【００７５】
実施の形態１では、ジンクリッチペイントに硫酸塩を添加した場合について説明してきたが、亜鉛めっきや亜鉛合金めっきが施された鋼材の上に、亜鉛粉末を含まず、硫酸塩を含む塗料を塗ることもできる。
【００７６】
亜鉛めっき鋼板は、形成されている塗膜、および亜鉛めっきに形成された傷が、亜鉛めっきの下の鋼材（鉄）にまで達すると、亜鉛より貴な金属（この場合は鉄）に対して犠牲防食作用が働く。また、亜鉛めっきから溶出した亜鉛イオンが、露出部分で亜鉛の腐食生成物を形成して保護被膜となる。
【００７７】
これらの亜鉛の防食効果は、ジンクリッチペイントと同じである。このような防食効果を有する亜鉛めっきの上の塗膜に硫酸塩が添加されていると、塗膜から硫酸塩が溶出し、硫酸イオンが供給されるようになる。この硫酸イオンが、亜鉛めっきから溶出した亜鉛イオンや、海塩由来の塩化物イオンやナトリウムイオンと反応し、保護性の高い亜鉛の腐食生成物であるゴルダイトが生成する。前述したようにゴルダイトは、海塩由来の硫酸イオンのみでも析出する。これに加え、水に溶解する硫酸塩が添加されている塗料を用いれば、塗膜およびめっきが傷ついた際により多くの硫酸イオンが塗膜およびめっきの損傷部へ供給され、ゴルダイトの析出量が多くなり、より高い保護被膜効果が得られる。
【００７８】
［実験４］
以下、実施の形態２における実験４について説明する。以下では、硫酸カルシウムを添加したエポキシ樹脂塗料（亜鉛粉末は含まない）を、ＨＤＺ３５の亜鉛めっき鋼材（平面視１５０×７０（ｍｍ），厚さ３．２ｍｍの板材）に塗装した試料を用いた。
【００７９】
実験４では、市販されている弱溶剤変性エポキシ樹脂塗料（関西ペイント社「エスコＮＢマイルドＨ」）に硫酸カルシウム二水和物（以下、硫酸カルシウム）を添加した塗料をＨＤＺ３５の亜鉛めっき鋼材に塗装して、実験４の試料とした。エスコＮＢマイルドＨの塗料密度は、実験３で用いたＳＤジンク５００マイルドの塗料密度の約半分の値である。実験３では、ＳＤジンク５００マイルドに、加熱残分の重量の０〜３２ｗｔ％になるように硫酸カルシウムを添加して実験を行ったが、実験４では、エスコＮＢマイルドＨに、実験３の半分の添加量となる加熱残分の重量の０〜１６ｗｔ％の添加量の試料を作製した。実験４では、試料として、塗料Ｈ、塗料Ｉ、塗料Ｊ、塗料Ｋ、塗料Ｌ、塗料Ｍを作製した。
【００８０】
・塗料Ｈは、エスコＮＢマイルドＨにおける、硫酸カルシウム粉末の添加量を塗膜の加熱残分の重量の０ｗｔ％（無添加）となるよう添加した塗料による試料である。
・塗料Ｉは、エスコＮＢマイルドＨの乾燥塗膜における、硫酸カルシウム粉末の添加量を塗膜の加熱残分（硫酸カルシウムを除く）の重量の１ｗｔ％となるよう添加した塗料による試料である。
・塗料Ｊは、エスコＮＢマイルドＨの乾燥塗膜における、硫酸カルシウム粉末の添加量を塗膜の加熱残分（硫酸カルシウムを除く）の重量の２ｗｔ％となるよう添加した塗料による試料である。
・塗料Ｋは、エスコＮＢマイルドＨの乾燥塗膜における、硫酸カルシウム粉末の添加量を塗膜の加熱残分（硫酸カルシウムを除く）の重量の４ｗｔ％となるよう添加した塗料による試料である。
・塗料Ｌは、エスコＮＢマイルドＨの乾燥塗膜における、硫酸カルシウム粉末の添加量を塗膜の加熱残分（硫酸カルシウムを除く）の重量の８ｗｔ％となるよう添加した塗料による試料である。
・塗料Ｍは、エスコＮＢマイルドＨの乾燥塗膜における、硫酸カルシウム粉末の添加量を塗膜の加熱残分（硫酸カルシウムを除く）の重量の１６ｗｔ％となるよう添加した塗料による試料である。
【００８１】
各試料塗料は、塗布（塗装）量が３２０ｇ／ｍ2となるように重量を測り、刷毛塗りで鋼板に塗装して塗装試料とした。
【００８２】
塗料が乾燥した後、塗膜が傷ついた部分への犠牲防食作用および保護被膜作用を評価するために、各々の塗装試料について、下半分の領域に、小型刃のカッターナイフを用いて、塗膜および亜鉛めっき下の鋼材に達する人工的な傷を「×」字状に付け「塗膜損傷部」を作製した。
【００８３】
塗膜損傷部を形成した各塗装試料に対して、塩水噴霧、湿潤、乾燥を繰り返す、複合サイクル試験を実施した。複合サイクル試験の試験条件は非特許文献３に記載されているＮＴＴ式複合サイクル試験を２４００時間実施した。ただし、非特許文献４に記載されているように、海水で亜鉛が腐食すると、海水に含まれる硫酸イオンにより保護性の高いゴルダイトが生成するが、非特許文献３の技術で用いられる塩化ナトリウム水溶液には硫酸イオンが含まれず、ゴルダイトが生成しない。このため、実験４では、塗料Ｈ、塗料Ｉ、塗料Ｊ、塗料Ｋ、塗料Ｌ、塗料Ｍによる塗装試料の正確な性能評価のため、試験溶液は非特許文献３に記載の溶液ではなく、非特許文献６に記載の「新腐食試験溶液(pH5)」を使用した。
【００８４】
［実験結果４］
実験４の実験結果４を以下の表３に示す。硫酸カルシウムを添加していない塗料Ｉによる塗装試料と比較すると、硫酸カルシウムを添加したすべての塗料による塗装試料で、塗膜損傷部での赤錆の発生が顕著に軽減した。硫酸カルシウムを塗膜の加熱残分の重量の１〜４ｗｔ％となるように添加した塗料Ｉ，塗料Ｊ，塗料Ｋの結果は、特に良好であった。
【００８５】
【表３】
2020008753.tif 000004
【００８６】
実験４では、亜鉛めっき鋼材の上に、亜鉛を含まず、硫酸カルシウムのみを添加した変性エポキシ樹脂塗料を塗装した場合について説明したが、他の硫酸塩や変性エポキシ樹脂以外の結着剤を用いた塗料によっても、ゴルダイトが通常より多く生成し、同様の効果が得られることは明らかである。
【００８７】
また、実験４では、亜鉛めっきの上に、直接、硫酸カルシウムを添加した変性エポキシ樹脂塗料を塗装して実験の試料としたが、これに限るものではない。亜鉛めっき鋼材以外にも、例えば、亜鉛合金めっき鋼材、既にジンクリッチペイントが塗装されている鋼材、および亜鉛合金ダイキャストなど、亜鉛が含まれている層や素材の上に硫酸塩が含まれている塗料を塗装すれば、前述同様な効果が得られることは明らかである。また、鋼材に亜鉛溶射や亜鉛合金溶射を行い、この封孔処理に、硫酸塩を添加した塗料を用いることもできる。
【００８８】
加えて、亜鉛めっきやジンクリッチペイントなどの亜鉛を含む層と、硫酸塩を添加した塗料の層との間に、別の塗膜が形成されているようにすることもできる。例えば、既に塗装が形成されている亜鉛めっき鋼板の、形成されている塗装の上に、硫酸カルシウムを添加した変性エポキシ樹脂塗料を塗装することもできる。このように塗装した場合、塗膜およびめっきが損傷し、鋼材にまで達する傷がついた場合、硫酸塩を添加した塗料から溶出した硫酸イオンと、外部から供給される海塩粒子と、亜鉛めっきから溶出する亜鉛イオンにより、塗膜・めっき損傷部に通常より多くのゴルダイトが生成し、この部分の防食性が向上する。
【００８９】
また、通常、亜鉛めっきやジンクリッチペイントは、犠牲防食作用を得るために、鋼材（鉄）と亜鉛が電気的に導通している必要があるため、通常、鋼材に直接、亜鉛めっきないしジンクリッチペイントの塗装が施される。しかし、保護被膜効果を得るだけであれば、必ずしも亜鉛が鋼と電気的に導通している必要はなく、塗膜やめっきの損傷部に通常より多くの硫酸イオンと、亜鉛の腐食により生じる亜鉛イオンと、外部から供給される海塩成分があれば、通常より多くのゴルダイトが生成し、この部分の防食性が向上する。
【００９０】
例えば、鋼材の上にジンクリッチペイントを含まない塗装が既に形成されており、この塗膜を活膜として残し、この上に新たな塗料を塗装する場合、実験１〜３で示したような、硫酸塩入りジンクリッチペイントを塗装する、もしくはジンクリッチペイントを塗装し、この上に亜鉛を含まない硫酸塩入り塗料を塗装することもできる。このような層構成の塗膜を形成すれば、塗膜が損傷した場合、犠牲防食効果は得られないが、保護被膜効果は得られる。
【００９１】
この場合、必ずしもジンクリッチペイントの塗膜が、基材の側で、硫酸塩入り塗料がこの上に形成されている必要はなく、硫酸塩入り塗料による塗膜が基材の側で、この上にジンクリッチペイントの塗膜が形成される層構成とすることもできる。また、硫酸塩入り塗料による塗膜とジンクリッチペイントの塗膜との間に、別の塗料による塗膜の層を挿入することもできる。また、基材の側に、ジンクリッチペイントの塗膜ではなく、亜鉛溶射や亜鉛合金溶射が施されている状態とすることもできる。
【００９２】
なお、通常ジンクリッチペイントとは、亜鉛粉末が７０ｗｔ％以上添加されたものを示すが、これは、犠牲防食作用を得るため、鋼材と亜鉛粉末、および亜鉛粉末どうしが電気的に導通しやすくするため、亜鉛粉末を高濃度に添加する必要があるためである。しかし、保護被膜効果を得るだけであれば、硫酸塩を添加した塗料から溶出した硫酸イオンと、外部から供給される海塩粒子と、ジンクリッチペイントから溶出する亜鉛イオンにより、塗膜損傷部にゴルダイトが生成しさえすればよいため、亜鉛粉末の含有量は７０ｗｔ％以上でなくてもよく、７０ｗｔ％未満でも良い。
【００９３】
［実験５］
次に、実験５により、硫酸カルシウムよりも水溶性の低い硫酸塩を使った場合の効果について検証した。硫酸カルシウムの飽和水溶液の濃度は、２０℃で０．０１１６ｍｏｌ／Ｌであるため、硫酸カルシウムを含む塗膜に水が長時間接すると、硫酸イオンおよびカルシウムイオンの濃度は最大で０．０１１６ｍｏｌ／Ｌとなる。この水に、海塩由来のナトリウムイオンや塩化物イオン等も加わった状態から、乾燥する際にゴルダイトが析出し、その結果、防食性が向上すると考えられる。
【００９４】
そこで、硫酸カルシウムを溶解し、硫酸イオンおよびカルシウムイオン濃度が、ゼロおよび、硫酸カルシウムの飽和水溶液（０．０１１６ｍｏｌ／Ｌ）の約１／１６（０．０００７２５ｍｏｌ／Ｌ）、１／８（０．００１４５ｍｏｌ／Ｌ）、１／４（０．００２９ｍｏｌ／Ｌ）、１／２（０．０５８ｍｏｌ／Ｌ）の濃度になるように、７ｇ／Ｌ塩化ナトリウム水溶液に硫酸カルシウムを溶解した水溶液を用いて、非特許文献３に記載されているＮＴＴ式複合サイクル試験を２４０時間実施し、亜鉛板を腐食させ、その腐食量を測定した。
【００９５】
［実験結果５］
実験５の実験結果５を以下の表４に示す。硫酸カルシウム濃度がゼロの場合の亜鉛の腐食量を１００としてすると、硫酸カルシウム濃度０．０００７２５ｍｏｌ／Ｌでは大きな変化がなかったものの、０．００１４５ｍｏｌ／Ｌでは腐食量が有意に低下することがわかった。
【００９６】
【表４】
2020008753.tif 000005
【００９７】
表４に示されているように、硫酸イオンの濃度が０．００１４５ｍｏｌ／Ｌ以上の場合（硫酸カルシウムの飽和濃度の約１／８以上の場合）、亜鉛の腐食速度が有意に低下している。このことから、硫酸塩の水に対する溶解度は、硫酸カルシウムより低くてもよく、常温で０．００１４５ｍｏｌ／Ｌよりも水への溶解度が高い硫酸塩が存在すれば、この硫酸塩を添加した塗料を、亜鉛を主成分とする塗装表面（塗膜表面）に塗装することで、硫酸塩を添加しない場合と比較して防食性向上の効果が得られることがわかった。
【００９８】
実験５の結果から、常温で硫酸カルシウムの１／８よりも水溶性が低い（難溶性）の硫酸塩は、硫酸イオンを十分に供給できないと考えられる。硫酸カルシウムの水への溶解度は、０．２４ｇ／１００ｍｌ（２０℃，無水物）０．２ｇ／１００ｍｌ（２０℃，二水和物）である。従って、硫酸カルシウムの水への溶解度の１／８以上の水溶性を有する硫酸塩であれば好適に利用できる。
【００９９】
ここで、重要なのは硫酸イオン濃度であるため、水溶性が硫酸カルシウムの１／８以上というのは、硫酸塩が単位体積あたりの水にとける重量ではなく、モル量である。したがって、硫酸カルシウム二水和物（分子量１７２．１７）の水への溶解度、０．２ｇ／１００ｍｌ（２ｇ／Ｌ）の１／８以上の硫酸塩とは、本発明では常温で２ｇ／Ｌ÷１７２．１７＝０．０１１６ｍｏｌ／Ｌの１／８以上、すなわち０．００１４５ｍｏｌ／Ｌ以上の水溶性を示す硫酸塩を指す。
【０１００】
なお、硫酸カルシウムは水溶性が２０℃で約０．２％と低いため、水溶性が高い硫酸塩よりも硫酸イオンを少しずつ、長期間に亘って供給できる。硫酸カルシウムの１／８未満の水溶性（難溶性）の硫酸塩は硫酸イオンを十分に供給できないため、本発明の用途には不適である。
【０１０１】
水溶性が低い硫酸カルシウムは、水溶性の結着剤が用いられて溶媒を水とする水性塗料に添加すると、溶媒（水）に溶けきれない部分が粒状になり、塗装が困難になる。一方、有機系の結着剤が用いられて溶媒を有機溶剤とする塗料に対しては、亜鉛粉末と同様、溶媒に溶けない体質顔料として硫酸カルシウムを添加することができる。溶媒が有機溶剤の塗料には、硫酸カルシウム以外の硫酸塩も体質顔料として添加することができる。
【０１０２】
また、本発明においては、水溶性のある硫酸塩であれば、好適に利用できるが、添加する硫酸塩はいずれか１種類ではなく、複数の硫酸塩を組み合わせて添加することなども容易に類推できる。ところで、本発明では、硫酸イオンが少しずつ、長期にわたって供給されることが重要となる。水溶性が高すぎる硫酸塩を用いると、硫酸イオンが短期に発生し、この後は硫酸イオンの供給ができなくなる。
【０１０３】
例えば、実験１で用いた硫酸マグネシウムを添加した試料は、ＮＴＴ式複合サイクル試験を９６０時間実施した後でも、無添加の試料より良好に防食されていたが、４８０時間実施時には無添加の試料と比較して、その効果がより顕著であった。これは、硫酸マグネシウムの水溶性が高いため、試験中に塗膜の損傷部や表面付近の硫酸マグネシウムが短時間で溶出して減少し、試験の途中からは硫酸イオンが十分に供給されなくなり、無添加の試料に対するアドバンテージが、小さくなったものと考えられる。硫酸マグネシウム七水和物は分子量が２４６．４８で水への溶解度が７１ｇ／１００ｍｌ（２０℃）であるから、水への溶解度をｍｏｌ／Ｌで示すと、２．８８ｍｏｌ／Ｌ（２０℃）である。したがって、硫酸マグネシウムよりも長期にわたって効果を得ようとした場合、硫酸塩の水に対する溶解度は、２ｍｏｌ／Ｌ（２０℃）以下とすることが好ましい。
【０１０４】
また、実験３および実験４で用いた硫酸カルシウムはＮＴＴ式複合サイクル試験２４００時間実施時でも無添加の試料と比較して、その効果がより顕著であった。硫酸カルシウム二水和物の水に対する溶解度は０．２ｇ／１００ｍＬ（２０℃）であるから、水への溶解度をｍｏｌ／Ｌに直すと、０．０１１６ｍｏｌ／Ｌ（２０℃）である。したがって、硫酸マグネシウムよりも長期にわたって効果を得ようとした場合、より望ましくは、硫酸塩の水に対する溶解度は、０．１ｍｏｌ／Ｌ（２０℃）以下とすることが好ましい。
【０１０５】
また、硫酸カルシウムを用いるかわりに、硫酸カルシウム以外の硫酸塩とカルシウム塩の組合せを用いることも考えられる。例えば、硫酸ナトリウムと水酸化カルシウムの組合せを用いた場合、試料が腐食する際には、硫酸カルシウムを用いた場合と同様に硫酸イオンとカルシウムイオンが供給され，同様な効果（ゴルダイトの析出量が増加し、防食性が向上）が得られる。しかし、前述の水への溶解度の観点より、硫酸ナトリウムと水酸化カルシウムの水への溶解度は硫酸カルシウムより高いため、降雨などにより溶出して失われやすく、硫酸カルシウムを用いた場合よりも、短時間で効果が失われるため、望ましくない。
【０１０６】
また、飛来海塩による塩害地域では、ナトリウムイオンは豊富に供給されるが、融雪剤による塩害地域の場合、融雪剤は塩化カルシウムや塩化マグネシウムが用いられることが多い。この場合、ナトリウムが含まれないため、塗料やジンクリッチ塗料中に硫酸カルシウムのみを添加した場合、ゴルダイト［ＮａＺｎ4（ＳＯ4）（ＯＨ）6Ｃｌ・６Ｈ2Ｏ］の生成に必要なナトリウムイオンが供給されず、防食性が向上しない。これを防ぐためには、ナトリウムイオンを放出する塩を添加する。
【０１０７】
しかし、硫酸ナトリウムの水溶性は高いため、硫酸ナトリウムのみを添加すると、硫酸塩を添加した部分が短期間で空隙となってしまい、塗膜として酸素、水、塩分を遮断するバリア性が低下してしまう。これに対しては、硫酸ナトリウムの割合を減らすために、硫酸ナトリウムと硫酸カルシウムの混合粉末や、グラウバーライト［Ｎａ2Ｃａ（ＳＯ4）2］のような複数の陽イオンを放出できる硫酸塩を用いても良いことは容易に類推できる。もしくは、ナトリウムを含まない低水溶性の硫酸塩（例えば硫酸カルシウム）と硫酸塩以外の低水溶性のナトリウム塩の混合粉末が適用可能であることも容易に類推できる。
【０１０８】
また、硫酸ナトリウムを適度な水溶性を有するカプセルに入れたものと、硫酸カルシウム粉末とを混合させて用いれば、カプセルに入れた硫酸ナトリウムは粉末のまま混合するよりも、少しずつナトリウムイオンを供給することができ、より長期に効果を得られることも容易に類推できる。
【０１０９】
また、本発明においては、硫酸塩の水和物（硫酸マグネシウム七水和物、硫酸ナトリウム十水和物、硫酸カルシウム二水和物）を利用したが、水に溶けて硫酸イオンを生じることができれば良いため、添加する硫酸塩は無水物を用いても良く、ｎ水和物のｎの値が異なる硫酸塩を用いても良いことは容易に類推できる。
【０１１０】
また、本発明ではジンクリッチ塗料として、ローバル社の水性ローバルおよび関西ペイント社のＳＤジンク５００マイルドを用いて実験を行ったが、高濃度に亜鉛粉末が配された塗料（塗料）であれば、バインダの種類や、亜鉛粉末以外の含有物の種類に関係なく、同様の効果が得られることは容易に類推できる。また、亜鉛めっきの上に塗装する、亜鉛粉末を含まない塗料として、関西ペイント社のエスコＮＢマイルドＨを用いて実験を行ったが、バインダの種類に関係なく、同様の効果が得られることは容易に類推できる。
【０１１１】
またジンクリッチペイントに用いる亜鉛粉末には、耐食性向上を目的として、亜鉛に少量のアルミニウムやマグネシウムを添加した亜鉛合金の粉末を用いる場合がある。このような亜鉛を主とする合金を用いて作製された粉末を用いるジンクリッチペイントであれば、通常のジンクリッチペイントと同じように、亜鉛合金の腐食によっても亜鉛イオンが放出されるため、本発明を用いることで、同様の効果が得られることは容易に類推できる。
【０１１２】
また、前述した実施の形態２の実験では、亜鉛めっき鋼板の上に亜鉛粉末を含まず、硫酸カルシウムだけを含む塗料を塗装した場合について説明したが、亜鉛めっき以外にも亜鉛を主成分とする被塗物（亜鉛合金めっき、亜鉛合金ダイキャストなど）の上に塗装した場合、本発明を用いることで、同様の効果が得られることは容易に類推できる。
【０１１３】
また、本発明では硫酸塩を粉末のまま塗料に添加したが、硫酸塩の粉末と水溶性のカプセルに入れた硫酸塩を混在させておけば、水溶性のカプセルに入れた硫酸塩は時間遅れで硫酸イオンの供給源になり、より長期に効果を得られることも容易に類推できる。
【０１１４】
以上に説明したように、本発明によれば、硫酸塩を添加するようにしたので、コストの上昇を招くことなくより容易に製造が可能な塗料により、この塗膜における亜鉛の腐食速度が下げられるようになる。
【０１１５】
本発明によれば、塗料（亜鉛粉末を含有するもの）を単独で使用する場合であっても、塗膜中の亜鉛粉末の腐食を軽減できるのみならず、溶出した亜鉛イオンが、塗膜損傷部の露出した基材（鋼）の上のみではなく、塗膜が損傷していない部分の塗膜上でもゴルダイトを形成し、これによって水・酸素・塩化物イオンといった腐食因子の遮断性を向上させるため、塗膜が損傷していない部分でのふくれの発生も軽減できる。
【０１１６】
従来用いられてきた塗料よりも亜鉛の腐食速度が遅く、経時的な性能低下が進みにくいことから、この塗料を採用した塗装系は、より長寿命・高防食となる。この結果、塗り替え間隔が長期化でき、鋼構造物の保守コストを低減できる。
【０１１７】
なお、本発明は以上に説明した実施の形態に限定されるものではなく、本発明の技術的思想内で、当分野において通常の知識を有する者により、多くの変形および組み合わせが実施可能であることは明白である。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
亜鉛粉末と、結着剤と、硫酸カルシウムとを含有し、
硫酸カルシウムの含有量は、亜鉛の含有量１００ｇに対して０．００４〜０．０６５ｍｏｌとされ、
硫酸カルシウムを除く乾燥塗膜に対する亜鉛の重量比は７０ｗｔ％以上とされている
ことを特徴とする塗料。
【請求項２】
亜鉛粉末と、結着剤と、硫酸カルシウムとを含有し、
硫酸カルシウムの含有量は、塗膜の加熱残分（添加する硫酸塩を除く）１００ｇに対して０．００６〜０．１８６ｍｏｌとされ、
硫酸カルシウムを除く乾燥塗膜に対する亜鉛の重量比は７０ｗｔ％以上とされている
ことを特徴とする塗料。
【請求項３】
請求項１または２記載の塗料において、
前記亜鉛粉末は、亜鉛に、アルミニウムおよびマグネシウムの少なくとも１つを含む亜鉛合金の粉末であることを特徴とする塗料。
【請求項４】
請求項１〜３のいずれか１項に記載の塗料において、
前記結着剤は、水溶性であることを特徴とする塗料。
【請求項５】
請求項１〜３のいずれか１項に記載の塗料において、
前記結着剤は、水に分散可能とされていることを特徴とする塗料。
【手続補正２】
【補正対象書類名】明細書
【補正対象項目名】００１２
【補正方法】変更
【補正の内容】
【００１２】
塗料は、亜鉛粉末と、結着剤と、水に対する溶解度が硫酸カルシウムの１／８よりもより高い硫酸塩とを含有する。
【手続補正３】
【補正対象書類名】明細書
【補正対象項目名】００１５
【補正方法】変更
【補正の内容】
【００１５】
塗料は、結着剤と、水に対する溶解度が硫酸カルシウムの１／８よりも高い硫酸塩とを含有する。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
亜鉛粉末と、有機系の樹脂からなる結着剤と、硫酸カルシウムとを含有し、
硫酸カルシウムの含有量は、亜鉛の含有量１００ｇに対して０．００４〜０．０６５ｍｏｌとされ、
硫酸カルシウムを除く乾燥塗膜に対する亜鉛の重量比は７０ｗｔ％以上とされている
ことを特徴とする塗料。
【請求項２】
亜鉛粉末と、有機系の樹脂からなる結着剤と、硫酸カルシウムとを含有し、
硫酸カルシウムの含有量は、塗膜の加熱残分（添加する硫酸塩を除く）１００ｇに対して０．００６〜０．１８６ｍｏｌとされ、
硫酸カルシウムを除く乾燥塗膜に対する亜鉛の重量比は７０ｗｔ％以上とされている
ことを特徴とする塗料。
【請求項３】
請求項１または２記載の塗料において、
前記結着剤は、エポキシ樹脂であることを特徴とする塗料。
【国際調査報告】
2020008753.tif 000006
2020008753.tif 000007
2020008753.tif 000008
2020008753.tif 000009
2020008753.tif 000010